ШИХТА ДЛЯ ИЗГОТОВЛЕНИЯ ГЛАЗУРИ
MIXTURE FOR MAKING GLAZE

Изобретение относится к промышленности строительных материалов и касается составов шихты глазурей для нанесения на керамический кирпич.
Известна шихта для изготовления глазури, включающая, вес.ч.: бой кирпича 50,1-74,6; борат кальция до 25,1; кварцевый песок до 22,9 [1].
Задача изобретения состоит в повышении морозостойкости глазури.
Технический результат достигается тем, что шихта для изготовления глазури, содержащая бой кирпича, борат кальция, кварцевый песок, дополнительно включает фосфат кальция и тальк, причем компоненты находятся при следующем соотношении, мас.ч.: бой кирпича керамического 10-15; борат кальция 10-15; кварцевый песок 45-55; фосфат кальция 10-15; тальк 10-15.
В таблице приведены составы шихты для изготовления глазури.
Таблица
Компоненты
Содержание, мас.ч., в составах:
1
2
Бой кирпича керамического
10
15
Борат кальция
10
15
Кварцевый песок
55
45
Фосфат кальция
15
10
Тальк
10
15
Морозостойкость глазури, циклы
150-180
150-180
Подготавливают и дозируют компоненты, например, согласно выбранному из таблицы составу 1.
Для получения шихты берут 10 кг боя кирпича керамического, 10 кг бората кальция, 55 кг кварцевого песка (промытого и высушенного); 15 кг фосфата кальция, 10 кг талька. Компоненты размалывают до остатка 5-7 % на сетке 008, смешивают и готовят суспензию с влажностью 45-50%. Суспензию наносят на поверхность (ложок, тычок) обожженного керамического кирпича и подсушивают на воздухе. Закрепляют глазурь на поверхности керамического кирпича оплавлением низкотемпературной плазмой.
Источники информации
1. SU 1097573, 1984.